ОДНОСЛОЙНАЯ МЕМБРАНА РАСШИРИТЕЛЬНОГО БАКА

1. Расширительный бак, содержащий однослойную мембрану, причем мембрана содержит смесь полиолефина и неолефинового или частично олефинового термопластичного эластомерного сополимера.
2. Бак по п. 1, в котором неолефиновый или частично олефиновый термопластичный эластомерный сополимер представляет собой блок-сополимер.
3. Бак по п. 1 или 2, в котором мембрана имеет периферийный край, который выполнен с возможностью зажатия между первой частью корпуса и второй частью корпуса расширительного бака.
4. Бак по любому из предшествующих пунктов, в котором полиолефин состоит по существу из повторяющихся звеньев C2-C4.
5. Бак по любому из предшествующих пунктов, в котором полиолефин содержит по меньшей мере 80 мас. % повторяющихся звеньев пропилена.
6. Бак по любому из предшествующих пунктов, в котором полиолефин представляет собой гомополимер полипропилена, предпочтительно с индексом текучести расплава от 5 до 100 г/10 мин, более предпочтительно от 10 до 100 г/10 мин в соответствии с методом ASTM D1238. (200°C/2,16 кг).
7. Бак по любому из предшествующих пунктов, в котором неолефиновый или частично олефиновый термопластичный эластомерный сополимер представляет собой стирольный блок-сополимер.
8. Бак по п. 7, в котором стирольный блок-сополимер представляет собой блок-сополимер стирола и изопрена, предпочтительно триблок-сополимер поли(стирол-изопрен-стирола) или их смесь с диблок-сополимером, более предпочтительно с MFI от 8 до 19 г/10 мин при измерении методом ASTM D1238 (200°C/5 кг).
9. Бак по п. 8, в котором триблок-сополимер поли(стирол-изопрен-стирола) имеет содержание полистирола от 10 до 21 мас. %, предпочтительно от 12 до 19 мас. %, наиболее предпочтительно от 14 до 17 мас. %.
10. Бак по любому из предшествующих пунктов, свободный от EVOH.
11. Бак по любому из предшествующих пунктов, свободный от масла.
12. Бак по любому из предшествующих пунктов, в котором мембрана содержит от 10 до 60 мас. %, предпочтительно от 20 до 60 мас. %, более предпочтительно от 25 до 55 мас. % неолефинового или частично олефинового термопластичного эластомерного сополимера.
13. Бак по любому из предшествующих пунктов, в котором мембрана состоит из
а) 10-60 мас. % неолефинового или частично олефинового термопластичного эластомерного сополимера,
b) 40-90 мас. % полиолефина,
в) 0-20 мас. % добавок,
при добавлении в общем количестве до 100 мас. %.
14. Способ получения однослойной мембраны для расширительного бака, содержащий
а) нагревание и смешивание полиолефина и неолефинового или частично олефинового термопластичного эластомерного сополимера,
b) литье под давлением смеси из этапа а) в форме для мембраны для формирования однослойной мембраны,
c) при необходимости охлаждение мембраны в мембранной форме,
d) извлечение мембраны из формы.
15. Применение стирольного блок-сополимера для получения однослойной мембраны для расширительного бака.
16. Применение по п. 15, где стирольный блок-сополимер представляет собой блок-сополимер стирола и изопрена, более предпочтительно триблок-сополимер поли(стирол-изопрен-стирола).